(57)【特許請求の範囲】
【請求項１】
スティック包装に使用する包装フィルムであって、縦方向及び横方向の引張伸度の合計数値が２００％以下の厚み３〜９μｍのポリエステルフィルムからなる基材の一方の面にヒートシール層を積層し、他方の面に無機酸化物の蒸着薄膜層、紙層、ホットメルトコート層を積層した積層フィルムからなることを特徴とする包装フィルム。
【請求項２】
スティック包装に使用する包装フィルムであって、縦方向及び横方向の引張伸度の合計数値が２００％以下の厚み３〜９μｍのポリエステルフィルムからなる基材の一方の面にヒートシール層を積層し、他方の面にガスバリア性被膜層、紙層、ホットメルトコート層を積層した積層フィルムからなることを特徴とする包装フィルム。
【請求項３】
スティック包装に使用する包装フィルムであって、縦方向及び横方向の引張伸度の合計数値が２００％以下の厚み３〜９μｍのポリエステルフィルムからなる基材の一方の面にヒートシール層を積層し、他方の面に無機酸化物の蒸着薄膜層、ガスバリア性被膜層、紙層、ホットメルトコート層を積層した積層フィルムからなることを特徴とする包装フィルム。
【請求項４】
前記ヒートシール層がポリエステル系樹脂を主成分とするコート剤を用いて形成されていることを特徴とする請求項１乃至請求項３のいずれか１項記載の包装フィルム。
【請求項５】
前記無機酸化物が酸化珪素、酸化アルミニウム又はそれらの混合物であることを特徴とする請求項１又は請求項３記載の包装フィルム。
【請求項６】
前記ガスバリア性被膜層がポリビニルアルコール樹脂と（ａ）一種以上の金属アルコキシド及びその加水分解物若しくは（ｂ）塩化錫の少なくとも一方を含む混合物又はポリビニルアルコール樹脂と無機系組成物との混合物からなることを特徴とする請求項２又は請求項３記載の包装フィルム。
【発明の詳細な説明】
【０００１】
【発明の属する技術分野】
本発明は、チューインガムや飴などのスティック包装に使用する包装フィルムに関するものである。
【０００２】
【従来の技術】
近年、環境問題が深刻化し、廃棄物の増加は大きな社会問題となっている。それに伴って、包装フィルムや容器類など包装材料の易廃棄性が必要とされており、焼却時に塩素ガスなどの発生の無い地球環境に優しい脱塩化ビニルや脱塩化ビニリデン等の包装フィルムや、易焼却性やリサイクル性のある包装フィルムの需要が高まっている。
【０００３】
また、使用済みの包装フィルムのゴミとしての減容化、易焼却性やリサイクル化の社会的な要求は大きく、包装フィルム市場においても、ガスバリア性のある材料としてアルミニウム箔などの金属箔の使用に代わって、製造エネルギーの削減や軽量化ができ、かつ焼却処理が可能な、無機化合物の蒸着フィルムが脱アルミニウム箔としての包装フィルムとして利用されるケースが多くなってきている。
【０００４】
また、包装フィルムに使用される樹脂フィルムの製造時における廃液処理の問題や森林資源の保護などの問題から、脱セロファンフィルムとしての包装フィルムが利用されるケースも多くなっている。
【０００５】
そして、従来、チューインガムや飴などを個包装し、集積してスティック包装する時に使用する包装フィルムとして、塩化ビニル・酢酸ビニル共重合体樹脂の両面コートセロファン／アルミニウム箔／紙層／ホットメルトコート層の積層フィルムが長年使用されてきたが、上記に示した如き種々の環境問題に対処するために、その代替フィルムとして、透明でガスバリア性に優れ、かつ、手切れ性が良好で、形状保持性に優れた包装フィルムが望まれていた。
【０００６】
【発明が解決しようとする課題】
本発明は、スティック包装用フィルムとしての手切れ性や形状保持性が良好で、しかも地球環境に優しく、脱アルミニウム箔化したガスバリア性、易焼却性、リサイクル性のある包装フィルムを提供することにある。
【０００７】
【課題を解決するための手段】
本発明の請求項１に係る発明は、スティック包装に使用する包装フィルムであって、縦方向及び横方向の引張伸度の合計数値が２００％以下の厚み３〜９μｍのポリエステルフィルムからなる基材の一方の面にヒートシール層を積層し、他方の面に無機酸化物の蒸着薄膜層、紙層、ホットメルトコート層を積層した積層フィルムからなることを特徴とする包装フィルムである。
【０００８】
本発明の請求項２に係る発明は、スティック包装に使用する包装フィルムであって、縦方向及び横方向の引張伸度の合計数値が２００％以下の厚み３〜９μｍのポリエステルフィルムからなる基材の一方の面にヒートシール層を積層し、他方の面にガスバリア性被膜層、紙層、ホットメルトコート層を積層した積層フィルムからなることを特徴とする包装フィルムである。
【０００９】
本発明の請求項３に係る発明は、スティック包装に使用する包装フィルムであって、縦方向及び横方向の引張伸度の合計数値が２００％以下の厚み３〜９μｍのポリエステルフィルムからなる基材の一方の面にヒートシール層を積層し、他方の面に無機酸化物の蒸着薄膜層、ガスバリア性被膜層、紙層、ホットメルトコート層を積層した積層フィルムからなることを特徴とする包装フィルムである。
【００１０】
本発明の請求項４に係る発明は、上記請求項１乃至請求項３のいずれか１項に係る発明において、前記ヒートシール層がポリエステル系樹脂を主成分とするコート剤を用いて形成されていることを特徴とする包装フィルムである。
【００１１】
本発明の請求項５に係る発明は、上記請求項１又は請求項３に係る発明において、前記無機酸化物が酸化珪素、酸化アルミニウム又はそれらの混合物であることを特徴とする包装フィルムである。
【００１２】
本発明の請求項６に係る発明は、上記請求項２又は請求項３に係る発明において、前記ガスバリア性被膜層がポリビニルアルコール樹脂と（ａ）一種以上の金属アルコキシド及びその加水分解物若しくは（ｂ）塩化錫の少なくとも一方を含む混合物又はポリビニルアルコール樹脂と無機系組成物との混合物からなることを特徴とする包装フィルムである。
【００１３】
【発明の実施の形態】
本発明の包装フィルムを、実施の形態に沿って以下に詳細に説明する。
【００１４】
図１（ａ）は本発明の一実施形態の包装フィルムの側断面図であり、包装フィルムの厚み方向に、ヒートシール層（２）、基材（１）、無機酸化物の蒸着薄膜層（３）、紙層（５）、ホットメルトコート層（６）が順次積層されており、（ｂ）は他の実施形態の包装フィルムの側断面図であり、包装フィルムの厚み方向に、ヒートシール層（２）、基材（１）、ガスバリア性被膜層（４）、紙層（５）、ホットメルトコート層（６）が順次積層されており、（ｃ）は他の実施形態の包装フィルムの側断面図であり、包装フィルムの厚み方向に、ヒートシール層（２）、基材（１）、無機酸化物の蒸着薄膜層（３）、ガスバリア性被膜層（４）、紙層（５）、ホットメルトコート層（６）が順次積層されている。
【００１５】
前記ヒートシール層（２）は、非塩素系樹脂を主成分としたものからなることが好ましく、本発明ではポリエステル系樹脂を主成分とするコート剤を塗布して形成させる。その塗布量は１ｇ／ｍ2 〜４ｇ／ｍ2 （乾燥状態）が良い。
【００１６】
前記基材（１）は、ポリエステルフィルムであり、かつ、ＪＩＳ−Ｋ−７１２７の測定方法により測定したフィルムの縦方向及び横方向の引張伸度の合計数値が２００％以下のものである必要がある。従って、これらの物性を有するフィルム厚みとしては、３μｍ〜９μｍの範囲のものである。
【００１７】
前記蒸着薄膜層（３）に用いる無機酸化物としては、酸化アルミニウム、酸化珪素、酸化錫、酸化マグネシウム、あるいは、それらの混合物などで透明性を有し、かつ、酸素、水蒸気等のガスバリア性を有するものであればよい。その中でも、特に酸化アルミニウム及び酸化珪素が酸素透過率及び水蒸気透過率に優れるので好ましい。その薄膜の厚みは５ｎｍ〜５００ｎｍの範囲が良い。
【００１８】
前記蒸着薄膜層（３）の形成方法は、通常の真空蒸着法により形成することができる。真空蒸着法による原材料の加熱手段としては電子線加熱方式や抵抗加熱方式、誘導加熱方式等が好ましい。
【００１９】
前記ガスバリア性被膜層（４）は、ポリビニルアルコール樹脂と（ａ）一種以上の金属アルコキシド及びその加水分解物若しくは（ｂ）塩化錫の少なくとも一方を含むものからなるコート剤、又は、ポリビニルアルコール樹脂と無機系組成物を含むものからなるコート剤を塗布して形成させる。
【００２０】
前記ポリビニルアルコール樹脂は、ポリ酢酸ビニルをケン化して得られるもので、酢酸基が数十％残存している部分ケン化ポリビニルアルコールから酢酸基が数％しか残存していない完全ケン化ポリビニルアルコールまでを含み、特に限定されない。
【００２１】
前記金属アルコキシドは、テトラエトキシシラン〔Ｓｉ（ＯＣ2 Ｈ5 ）4 〕、トリイソプロポキシアルミニウム〔Ａｌ（Ｏ−Ｃ3Ｈ7 ）3 〕などの一般式、Ｍ（ＯＲ）n（式中、ＭはＳｉ、Ｔｉ、Ａｌ、Ｚｒ等の金属であり、ＲはＣＨ3、Ｃ2 Ｈ5 等のアルキル基である。）で表わせるものである。中でもテトラエトキシシラン、トリイソプロポキシアルミニウムが加水分解後、水系の溶媒中において比較的安定であるので好ましい。
【００２２】
前記塩化錫は、塩化第一錫（ＳｎＣｌ2 ）、塩化第二錫（ＳｎＣｌ4 ）あるいはそれらの混合物であってもよく、無水物でも水和物でも用いることができる。
【００２３】
前記無機系組成物としてはモンモリロナイトを選定することにより高ガスバリアー性を付与することができる。モンモリロナイトの化学組成の一般式は、Ｒ0.33Ａｌ4（Ｓｉ7.33Ａｌ0.67）Ｏ20(ＯＨ）4・nＨ2Ｏである。
【００２４】
さらに、ポリビニルアルコール樹脂と無機系組成物との配合比は、重量％比でポリビニルアルコール樹脂／無機系組成物が６０／４０〜４０／６０の範囲にすることにより、高ガスバリアー性を得ることができる。
【００２５】
前記ガスバリア性被膜層（４）の厚さは、乾燥後の厚さが０．０１〜５０μｍの範囲にあることが好ましい。厚さが０．０１μｍ以下の場合は均一な塗膜が得られなく十分なガスバリア性を得られない場合があるので好ましくない。また厚さが５０μｍを超える場合は膜にクラックが生じ易くなるため問題がある。
【００２６】
前記紙層（５）は、純白ロール紙、上質紙、薄葉紙、クラフト紙などの紙が使用される。本発明では特に限定しない。
【００２７】
前記ホッメルトコート層（６）は、ワックスにポリエチレン樹脂、ポリプロピレン樹脂、エチレン／酢酸ビニル共重合体樹脂、ポリアミド樹脂、又はポリエステル樹脂のいずれかの樹脂を混合したものに、さらに粘着剤、酸化防止剤などの添加剤を混合した混合物を用いて形成させる。塗布量は１０〜２０ｇ／ｍ2の範囲が良い。
【００２８】
【実施例】
以下に、本発明の包装フィルムを具体的な実施例を挙げて更に説明する。本発明は、これらの実施例に限定されるものではない。
【００２９】
〈ガスバリア性被膜層のコート液（Ａ）の調整〉
テトラエトキシシラン１０．４ｇに０．１Ｎ塩酸８９．６ｇを加え、３０分間撹拌し加水分解させた固形分３重量％（ＳｉＯ2 換算）の加水分解溶液とポリビニルアルコール樹脂の３重量％水／イソプロピルアルコール溶液（水／イソプロピルアルコールは重量％比で９０／１０）を重量％比で６０／４０に配合したコート液を作成した。
【００３０】
〈ガスバリア性被膜層のコート液（Ｂ）の調整〉
ポリビニルアルコール樹脂にモンモリロナイトを重量％比で５０／５０に配合した総固形分５重量％の水／アルコール溶液のコート液を作成した。
【００３１】
〈実施例１〉
基材（１）として、厚さ６μｍで、縦方向及び横方向の引張伸度の合計数値が１５０％の２軸延伸ポリエステルフィルム（以下、ＰＥＴフィルムとする。）を使用し、そのＰＥＴフィルムの一方の面に、グラビアコーティング機でポリエステル系樹脂を主成分とするヒートシール剤を乾燥状態で１ｇ／ｍ2塗布してヒートシール層（２）を形成した。そのフィルムの他方の未塗布面に真空蒸着装置を用いて、蒸着薄膜層（３）として厚み５０ｎｍの酸化珪素薄膜を蒸着し、さらに、その酸化珪素薄膜の上に酢酸ビニル樹脂系接着剤を介して坪量３５ｇ／ｍ2の純白ロール紙をウェットラミネーション法で貼り合わせ、さらに純白ロール紙の上にホットメルトコーター機でワックス／エチレン・酢酸ビニル共重合体樹脂系のホットメルト剤を塗布量２０ｇ／ｍ2 で塗布し、本発明の包装フィルムを作成した。
【００３２】
〈実施例２〉
実施例１において、蒸着薄膜層（３）として厚み５０ｎｍの酸化アルミニウム薄膜を蒸着した以外は、同様にして本発明の包装フィルムを作成した。
【００３３】
〈実施例３〉
基材（１）として、厚さ６μｍで、縦方向及び横方向の引張伸度の合計数値が１５０％のＰＥＴフィルムを使用し、そのＰＥＴフィルムの一方の面に、グラビアコーティング機でポリエステル系樹脂を主成分とするヒートシール剤を乾燥状態で３ｇ／ｍ2 塗布してヒートシール層（２）を形成した。そのフィルムの他方の未塗布面に真空蒸着装置を用いて、蒸着薄膜層（３）として厚み５０ｎｍの酸化珪素薄膜を蒸着し、さらに、その酸化珪素薄膜の上にガスバリア性被膜層（４）として前記コート液（Ａ）をグラビアコート法で厚み０．５μｍになるように形成し、そのガスバリア性被膜層（４）の上に酢酸ビニル樹脂系接着剤を介して坪量３５ｇ／ｍ2 の純白ロール紙をウェットラミネーション法で貼り合わせ、さらにその純白ロール紙の上にホットメルトコーター機でワックス／エチレン・酢酸ビニル共重合体樹脂系のホットメルト剤を塗布量２０ｇ／ｍ2 で塗布し、本発明の包装フィルムを作成した。
【００３４】
〈実施例４〉
基材（１）として、厚さ６μｍで、縦方向及び横方向の引張伸度の合計数値が１５０％のＰＥＴフィルムを使用し、そのＰＥＴフィルムの一方の面にグラビアコーティング機でポリエステル系樹脂を主成分とするヒートシール剤を乾燥状態で３ｇ／ｍ2 塗布してヒートシール層（２）を形成した。そのフィルムの他方の未塗布面に真空蒸着装置を用いて、蒸着薄膜層（３）として厚み２０ｎｍの酸化アルミニウム薄膜を蒸着し、さらに、その酸化アルミニウム薄膜の上にガスバリア性被膜層（４）として前記コート液（Ａ）をグラビアコート法で厚み０．５μｍになるように形成し、そのガスバリア性被膜層（４）の上に酢酸ビニル樹脂系接着剤を介して坪量３５ｇ／ｍ2 の純白ロール紙をウェットラミネーション法で貼り合わせ、さらにその純白ロール紙の上にホットメルトコーター機でワックス／エチレン・酢酸ビニル共重合体樹脂系のホットメルト剤を塗布量２０ｇ／ｍ2 で塗布し、本発明の包装フィルムを作成した。
【００３５】
〈実施例５〉
実施例４において、基材（１）として厚み９μｍで、縦方向及び横方向の引張伸度の合計数値が１９０％のＰＥＴフィルムを使用した以外は、同様にして本発明の包装フィルムを作成した。
【００３６】
〈実施例６〉
基材（１）として、厚さ６μｍで、縦方向及び横方向の引張伸度の合計数値が１５０％のＰＥＴフィルムを使用し、そのＰＥＴフィルムの一方の面に、グラビアコーティング機でポリエステル系樹脂を主成分とするヒートシール剤を乾燥状態で１ｇ／ｍ2 塗布してヒートシール層（２）を形成した。そのフィルムの他方の未塗布面に前記コート液（Ｂ）を乾燥状態で厚み０．５μｍになる様に塗布、乾燥してガスバリア性被膜層（４）を形成し、さらにそのガスバリア性被膜層（４）の上に酢酸ビニル樹脂系接着剤を介して坪量３５ｇ／ｍ2 の純白ロール紙をウェットラミネーションし、さらに純白ロール紙の上にホットメルトコーター機でワックス／エチレン・酢酸ビニル共重合体樹脂系のホットメルト剤を塗布量２０ｇ／ｍ2 で塗布し、本発明の包装フィルムを作成した。
【００３７】
〈比較例１〉
実施例４において、基材（１）として厚み１２μｍで、縦方向及び横方向の引張伸度の合計数値が２１０％のＰＥＴフィルムを使用して作成した以外は、同様にして比較用の包装フィルムを作成した。
【００３８】
〈評価〉
実施例１〜６及び比較例１で使用した基材の縦方向と横方向の引張伸度及び作成した包装フィルムの手切れ性、形状保持性及び酸素透過度、水蒸気透過度を以下の測定方法で実施し、評価した。その結果を表１に示す。
（１）引張伸度の測定方法
ＪＩＳ−Ｋ−７１２７の方法で基材の縦方向と横方向の引張伸度を測定し、その合計値を求めた。
（２）手切れ性評価方法
作成した包装フィルムを用いて、個包装した飴を集積してスティック包装し、開封時の手切れ性を評価した。
（３）形状保持性評価方法
作成した包装フィルムを用いて、個包装した飴を集積してスティック包装した時の形状保持性を評価した。
（４）酸素透過度測定方法
酸素透過度測定装置（モダンコントロール社製  ＭＯＣＯＮ  ＯＸＴＲＡＮ  １０／５０Ａ）を用いて、２５℃、７０％ＲＨ雰囲気下で測定した。
（５）水蒸気透過度測定方法
水蒸気透過度測定装置（モダンコントロール社製  ＰＥＲＭＡＴＲＡＮ  Ｗ６）を用いて、４０℃、９０％ＲＨ雰囲気下で測定した。
【００３９】
【表１】
0003965551.tif 000002
【００４０】
表１の結果から、実施例１〜６は使用した基材の縦方向と横方向の引張伸度の合計値がすべて２００％以下であるので、これらの包装フィルムを使用して個包装した内容物を集積してスティック包装した時の形状保持性及び開封時の手切れ性は良好であった。実施例３〜５の包装フィルムは、その酸素透過度及び水蒸気透過度もすべて優れており、アルミニウム箔を使用した積層フィルムの代替えとして使用できる。実施例１、実施例２、実施例６の包装フィルムは、実施例３〜５のフィルムより酸素透過度及び水蒸気透過度は大きいが、品質要求がそれほど厳しくない内容物のスティック包装フィルムとして十分に使用できる。一方、比較例１は酸素透過度及び水蒸気透過度は小さいが、スティック包装フィルムとして重要な物性である形状保持性、手切れ性が悪く、スティック包装用としては使用できない。
【００４１】
【発明の効果】
本発明の包装フィルムは、スティック包装に使用する包装フィルムであって、縦方向及び横方向の引張伸度の合計数値が２００％以下の厚み３〜９μｍのポリエステルフィルムからなる基材を使用し、その基材の一方の面にポリエステル系樹脂を主成分とするコート剤を用いてヒートシール層を積層し、他方の面に酸化珪素等の蒸着薄膜層若しくはポリビニルアルコール樹脂を主成分とするガスバリア性被膜層又はこれらの両方の層を積層し、さらにその上に紙層、ホットメルトコート層を積層しているので、このフィルムを使用してスティック包装した時の形状保持性及び開封時の手切れ性が優れ、ガスバリア性も優れている。従って、アルミニウム箔や塩素系樹脂を使用していない、環境に優しいスティック包装フィルムとして広く利用できる。
【図面の簡単な説明】
【図１】（ａ）は本発明の一実施例の包装フィルムの断面図であり、（ｂ）は本発明の他の実施例の包装フィルムの側断面図であり、（ｃ）は本発明の更に他の実施例の包装フィルムの側断面図である。
【符号の説明】
１…基材
２…ヒートシール層
３…無機酸化物の蒸着薄膜層
４…ガスバリア性被膜層
５…紙層
６…ホットメルトコート層
【図１】
0003965551.tif 000003